(57)【要約】【課題】歯科用診療装置のうがい鉢に汚れが付着することを抑制する。【解決手段】歯科用診療装置のうがい鉢に対して、撥水性の薬剤を塗布し、撥水性の薬剤を塗布したうがい鉢に水を流すことで、うがい鉢の表面に撥水性のコーティング膜を形成する。【選択図】図３
2015089495.tif 000002
【特許請求の範囲】
【請求項１】
歯科用診療装置のうがい鉢に対して、撥水性の薬剤を塗布し、
前記撥水性の薬剤を塗布した前記うがい鉢に水を流すことで、当該うがい鉢の表面に撥水性のコーティング膜を形成する、撥水コーティング方法。
【請求項２】
前記撥水性の薬剤は、２５℃条件下での粘度が０．６ｃＳｔ〜１０ｃＳｔの範囲であり、当該撥水性の薬剤を、霧状の吹き出し口を有する塗布装置を用いて前記うがい鉢に塗布することを特徴とする請求項１記載の撥水コーティング方法。
【請求項３】
界面活性剤およびシリコーンオイルを含む前記撥水性の薬剤を前記うがい鉢に塗布することを特徴とする請求項１記載の撥水コーティング方法。
【請求項４】
香料を含む前記撥水性の薬剤を前記うがい鉢に塗布することを特徴とする請求項１記載の撥水コーティング方法。
【請求項５】
前記撥水性の薬剤を前記うがい鉢に塗布した後、当該撥水性の薬剤を当該うがい鉢の表面に擦り広げることを特徴とする請求項１記載の撥水コーティング方法。
【請求項６】
２５℃条件下での粘度が０．６ｃＳｔ〜１０ｃＳｔの撥水性の薬剤と、
前記撥水性の薬剤を収容する容器本体部と、
前記容器本体部に収容される前記撥水性の薬剤を霧状に噴霧する吹き出し口とを有し、
歯科用診療装置のうがい鉢に前記吹き出し口を介して前記撥水性の薬剤を塗布した後、当該うがい鉢に水を流すことで当該うがい鉢の表面に撥水性のコーティング膜を形成するための、撥水コーティング剤。
【発明の詳細な説明】
【技術分野】
【０００１】
本発明は、歯科用診療装置に設けられるうがい鉢に撥水性のコーティング膜を形成する撥水コーティング方法、および撥水性コーティング膜の形成に用いる撥水コーティング剤に関する。
【背景技術】
【０００２】
従来技術として、うがい鉢を備えた歯科用診療装置が知られている。歯科用診療装置のうがい鉢には、患者がうがいを行った後の汚水等が吐き出され、また汚水等を洗浄するための水道水等が供給される。そして、うがい鉢には汚水等に含まれる汚れが付着する場合があり、汚れが付着した場合には、うがい鉢の見栄えが悪くなり、衛生的にも好ましくない。
特許文献１には、うがい鉢に汚れ等が付着することを抑制するために、うがい鉢に対して着脱自在なカバー部材を取り付け、カバー部材を交換することでうがい鉢のメンテナンスを可能とする技術が開示されている。
【先行技術文献】
【特許文献】
【０００３】
【特許文献１】特開２００６−１１５９８８号公報
【発明の概要】
【発明が解決しようとする課題】
【０００４】
本発明は、歯科用診療装置のうがい鉢に汚れが付着することを抑制することを目的とする。
【課題を解決するための手段】
【０００５】
かかる目的のもと、本発明が適用される撥水コーティング方法は、歯科用診療装置のうがい鉢に対して、撥水性の薬剤を塗布し、前記撥水性の薬剤を塗布した前記うがい鉢に水を流すことで、当該うがい鉢の表面に撥水性のコーティング膜を形成する、撥水コーティング方法である。
ここで、前記撥水性の薬剤は、２５℃条件下での粘度が０．６ｃＳｔ〜１０ｃＳｔの範囲であり、当該撥水性の薬剤を、霧状の吹き出し口を有する塗布装置を用いて前記うがい鉢に塗布することを特徴とすることができる。この場合、うがい鉢に対して撥水性の薬剤をムラなく塗布することができる。
また、界面活性剤およびシリコーンオイルを含む前記撥水性の薬剤を前記うがい鉢に塗布することを特徴とすることができる。この場合、うがい鉢に対する汚れの付着をより抑制することが可能になる。
さらに、香料を含む前記撥水性の薬剤を前記うがい鉢に塗布することを特徴とすることができる。この場合、うがい鉢の使用者に対して良好な印象を与えることができる。
さらにまた、前記撥水性の薬剤を前記うがい鉢に塗布した後、当該撥水性の薬剤を当該うがい鉢の表面に擦り広げることを特徴とすることができる。この場合、例えば撥水性の薬剤に含まれる界面活性剤などの効果で、うがい鉢に付着した一般的な汚れを除去できるとともに、本構成を採用しない場合と比較してムラが少ない撥水コーティング膜を形成することができる。
さらに、本発明を他の観点から捉えると、本発明が適用される撥水コーティング剤は、２５℃条件下での粘度が０．６ｃＳｔ〜１０ｃＳｔの撥水性の薬剤と、前記撥水性の薬剤を収容する容器本体部と、前記容器本体部に収容される前記撥水性の薬剤を霧状に噴霧する吹き出し口とを有し、歯科用診療装置のうがい鉢に前記吹き出し口を介して前記撥水性の薬剤を塗布した後、当該うがい鉢に水を流すことで当該うがい鉢の表面に撥水性のコーティング膜を形成するための、撥水コーティング剤である。
【発明の効果】
【０００６】
本発明によれば、歯科用診療装置のうがい鉢に汚れが付着することを抑制することができる。
【図面の簡単な説明】
【０００７】
【図１】本実施形態の撥水剤が充填され、撥水コーティング膜の形成に用いられるスプレー容器の一例を示した図である。
【図２】本実施形態の撥水剤による撥水コーティング膜の形成の対象となる廃液受け部（うがい鉢）を含む供給装置、および供給装置を含む歯科用診療装置を示した図である。
【図３】本実施形態の撥水コーティング膜の形成手順を示したフローチャートである。
【発明を実施するための形態】
【０００８】
以下、本発明の実施形態について説明する。
本実施形態では、スプレー式の容器に収容された撥水性の薬剤（撥水剤）を、歯科用ユニットの廃液受け部（うがい鉢）に塗布することで、廃液受け部の表面に撥水性のコーティング膜を形成している。これにより、廃液受け部の表面における、水道水が流れた後の液滴の残存を防止する。その結果、廃液受け部の表面において、水道水が蒸発乾固して析出するマグネシウムやカルシウム等の無機成分に由来する汚れ等の形成を抑制している。また、廃液受け部の表面に汚れが形成されたとしても、これらが廃液受け部に対して強固に付着することを抑制している。
まず、本実施形態における撥水コーティング膜の形成に使用する撥水剤について説明する。
【０００９】
本実施形態の撥水剤は、撥水性のコーティング膜を形成することができるものであれば、特に限定されないが、例えばシリコーン系の撥水剤を用いることができる。
本実施形態で用いるシリコーン系撥水剤は、シリコーンオイル、界面活性剤および水を含んでいる。また、本実施形態のシリコーン系撥水剤は、必要に応じて、溶剤、香料、着色剤、防腐剤、防錆剤等を含んでいてもよい。以下、本実施形態の撥水剤が含むそれぞれの成分について、具体的に説明する。
【００１０】
（シリコーンオイル）
シリコーンオイルとしては、特に制限はなく公知のシリコーンオイルを用いることができる。例えば、ジメチルシリコーン、フェニルシリコーン、アミノ変性シリコーン、アルキル変性シリコーン、ビニル変性シリコーン、カルボキシ変性シリコーン、メチルフェニルシリコーン、ポリエーテルシリコーン等が挙げられる。これらのシリコーンオイルのうち、特にメチルシリコーン、フェニルシリコーンまたはアミノ変性シリコーンを用いることが好ましい。
これらは１種を単独で用いてもよく、２種以上を組み合わせて用いてもよい。
【００１１】
（界面活性剤）
界面活性剤は、上述したシリコーンオイル等を水や溶剤中に分散させる役割を有する。
界面活性剤としては、特に制限されるものではないが、例えば非イオン界面活性剤、両性界面活性剤、陽イオン界面活性剤または陰イオン界面活性剤等を用いることができる。
【００１２】
非イオン界面活性剤としては、例えば、ラウリルジメチルアミンオキシドやジヒドロキシエチルラウリルアミンオキシド等のアルキルアミンオキシド、脂肪酸ジエタノールアミド等のアルキロールアミド、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンアルキルアミン等を用いることができる。
両性界面活性剤としては、例えば、ラウリルジメチルアミノ酢酸ベタイン等のアルキルベタイン、脂肪酸アミドプロピルベタイン等のアミドアルキルベタイン等を用いることができる。
【００１３】
陽イオン界面活性剤としては、例えば、アルキルアンモニウム塩、アルキルベンジルアンモニウム塩、脂肪酸ジエチルアミノエチルアミド等を用いることができる。
また、陰イオン界面活性剤としては、例えば、アルキル硫酸塩、ポリオキシエチレンアルキルエーテル硫酸塩、Ｎ−アシルアミノ酸及びその塩、Ｎ−アシルメチルタウリン塩、ポリオキシエチレンアルキルエーテル酢酸塩、アルキルスルホカルボン酸塩、α−オレフィンスルホン酸塩、アルキルリン酸塩、ポリオキシエチレンアルキルエーテルリン酸塩等を用いることができる。
なお、上述した界面活性剤は、１種を単独で用いてもよく、２種以上を組み合わせて用いてもよい。
【００１４】
（溶剤）
また、本実施形態の撥水剤は、必要に応じて溶剤を含んでいてもよい。溶剤としては、例えばグリコール系溶剤やアルコール系溶剤等が挙げられる。
グリコール系溶剤としては、例えば、プロピレングリコール、ジエチレングリコール、ジプロピレングリコール、トリエチレングリコール、１，３−プロパンジオール、１，２−ブタンジオール、１，３−ブタンジオール、１，４−ブタンジオール、２，３−ブタンジオール、１，５−ペンタンジオール、２−メチル−２，４−ペンタンジオール等を用いることができる。
また、アルコール系溶剤としては、例えば、イソプロピルアルコール、プロピルアルコール、ｔｅｒｔ−ブチルアルコール等を用いることができる。
【００１５】
（香料）
さらに、本実施形態の撥水剤は、必要に応じて香料を含んでいてもよい。
香料は、水や上述した溶剤に溶解・分散するものであれば特に制限されず、天然香料あるいは合成香料のいずれも使用可能であり、これらを調合して使用することもできる。
撥水剤が香料を含むことで、撥水剤が芳香を有することになり、撥水剤が塗布された廃液受け部（うがい鉢）等を使用する患者や、撥水剤を塗布するユーザ等に与える印象を良好にすることが可能になる。本実施形態で使用する香料の香りとしては、例えば、患者等に対して衛生的な印象、清潔な印象を与えるような、ミントの香りやフローラルの香り、せっけんの香り等が挙げられる。
【００１６】
（着色剤）
また、本実施形態の撥水剤は、必要に応じて着色剤を含んでいてもよい。
着色剤としては、水や上述した溶剤に溶解・分散するものであれば特に限定されず、公知の着色剤を使用することができる。
撥水剤が着色剤を含むことで、撥水剤を塗布した場所をユーザが視認することが可能になる。これにより、例えば撥水剤を廃液受け部に塗布する場合に、廃液受け部の表面に撥水剤が満遍なく塗布されたか否かをユーザが判断することができ、撥水剤の塗布量が不足したり、撥水剤を必要以上に塗布したりするのを抑制できる。また、廃液受け部に塗布された撥水剤が残存していること、すなわち撥水効果が残存していることを視認することも可能になる。
【００１７】
（防腐剤、防錆剤等）
さらに、本実施形態は、必要に応じて防腐剤や防錆剤等の添加物を含んでいてもよい。防腐剤や防錆剤としては、水や上述した溶剤等に溶解・分散するものであれば特に限定されず、公知のものを使用することができる。
【００１８】
（含有量）
本実施形態の撥水剤において、それぞれの成分の含有量は、以下の範囲とすることが好ましい。
すなわち、撥水剤におけるシリコーンオイルの含有量は、１質量％〜２０質量％の範囲から選択されることが好ましい。シリコーンオイルの含有量が１質量％未満の場合には、撥水効果が十分に発揮されない場合がある。一方、シリコーンオイルの含有量が２０質量％を超える場合には、撥水剤の安定性が低下するおそれがあり、均一な撥水コーティング膜を形成することができない場合がある。
【００１９】
また、撥水剤における界面活性剤の含有量は、１質量％〜２０質量％の範囲から選択されることが好ましい。界面活性剤の含有量が１質量％未満の場合には、撥水剤におけるシリコーンオイルの溶解・分散効果が不十分となるおそれがあり、形成される撥水コーティング膜にムラができるおそれがある。一方、界面活性剤の含有量が２０質量％を超える場合には、撥水剤の濡れ性が大きくなり、撥水効果を妨げる場合がある。
【００２０】
なお、上述した例では、撥水剤としてシリコーン系撥水剤を用いる例について説明したが、撥水剤の構成はこれに限られず、例えばフッ素系の撥水剤を用いてもよい。
フッ素系の撥水剤としては、例えば、ＦＥＶＥ（フルオロエチレンビニルエーテル交互共重合体）、ＦＥＶＥＳ（フルオロエチレンビニルエステル）、ＰＴＦＥ（ポリテトラフルオロエチレン）、ＦＥＰ（テトラフルオロエチレン・ヘキサフルオロプロピレン共重合体）、ＰＦＡ（テトラフルオロエチレン・パーフルオロアルキルビニルエーテル共重合体）、ＥＴＦＥ（エチレン・テトラフルオロエチレン共重合体）、ＥＣＴＦＥ（エチレン・クロロトリフルオロエチレン共重合体）、ＰＶＤＦ（ポリフッ化ビニリデン）、ＰＣＴＦＥ（ポリクロロトリフルオロエチレン）、ＰＶＦ（ポリフッ化ビニル）等のフッ素系樹脂を含む撥水剤が挙げられる。
【００２１】
撥水剤としてフッ素系の撥水剤を用いる場合にも、上述したシリコーン系撥水剤を用いる場合と同様に、必要に応じて、撥水剤に対して、溶剤、香料、着色剤、防腐剤、防錆剤等を添加することができる。
【００２２】
（粘度）
本実施形態の撥水剤は、２５℃条件下での粘度（動粘度）が０．６ｃＳｔ〜１０ｃＳｔ（０．６ｍｍ２／ｓ〜１０ｍｍ２／ｓ）の範囲であることが好ましい。
撥水剤の粘度が１０ｃＳｔよりも大きい場合、廃液受け部７ｂ（後述する図２参照）等に撥水剤を塗布した場合に、廃液受け部７ｂの表面に撥水剤が拡がりにくく、廃液受け部７ｂに形成される撥水コーティング膜にムラができる場合がある。また、撥水剤の粘度が１０ｃＳｔよりも大きい場合、スプレー容器を用いて撥水剤を塗布する際に、スプレー容器から撥水剤が噴射され難くなるおそれがある。さらに、撥水剤の粘度が１０ｃＳｔよりも大きい場合、撥水剤を容器に充填する場合の扱いが困難になりやすく、容器に対する撥水剤の充填量の調整が困難になる場合がある。
一方、撥水剤の粘度が０．６ｃＳｔ未満である場合、撥水剤の揮発性が高く、撥水剤により形成した撥水コーティング膜の撥水効果が長続きしない場合がある。
なお、撥水剤の粘度は、例えば、撥水剤に含まれるシリコーンオイルやフッ素系樹脂の種類（分子量）、配合量等を異ならせることで調整することができる。
【００２３】
（容器）
本実施形態の撥水剤は、上述したように、スプレー式の容器に充填され、撥水コーティング膜を形成する対象物に噴霧されて使用される。なお、本実施の形態では、容器に充填された状態の撥水剤を、容器を含めて「撥水コーティング剤」とよぶことがある。図１は、本実施形態の撥水剤が充填され、撥水コーティング膜の形成に用いられるスプレー容器の一例を示した図である。
図１に示すように、本実施形態の撥水剤が収容されるスプレー容器１０は、塗布装置の一例であって、例えば、撥水剤が充填される容器本体部１１と、容器本体部１１に充填される撥水剤が霧状に噴出される吹き出し口１２とを有している。
吹き出し口１２には、レバー１３が設けられており、ユーザがこのレバー１３を引くことにより、容器本体部１１に充填された撥水剤が吹き出し口１２に供給され、吹き出し口１２から霧状に噴射される。
【００２４】
スプレー容器１０の容器本体部１１に収容できる撥水剤の量は、例えば５０ｍＬ〜５００ｍＬ程度とすることができる。
容器本体部１１に収容する撥水剤の量が過度に多い場合には、撥水剤を使い切るために時間がかかり、使い切るまでの間に撥水剤が劣化するおそれがある。また、撥水剤の量が過度に少ない場合には、撥水剤をすぐに使い切ってしまうため、容器本体部１１に撥水剤を充填する頻度が多くなり、撥水剤を充填する作業等が煩雑になる場合がある。
【００２５】
（廃液受け部）
続いて、上述した撥水剤による撥水コーティング膜の形成対象物である廃液受け部（うがい鉢）について説明する。図２は、本実施形態の撥水剤による撥水コーティング膜の形成の対象となる廃液受け部（うがい鉢）を含む供給装置、および供給装置を含む歯科用診療装置を示した図である。
図２に示すように、歯科用診療装置１では、床面の上に診療台２が設けられ、診療台２の脇に、患者がうがいを行う際に用いるコップに対して水を供給する供給装置（スピットン装置）７が設けられている。
【００２６】
供給装置７は、ベースユニット７ａ、ベースユニット７ａの上に設置され患者の口腔内から排出された廃液等を受ける廃液受け部（うがい鉢）７ｂ、廃液受け部７ｂの脇に設けられたコップに対して水を供給するコップ用給水部７ｃ、清掃用の水（水道水）を廃液受け部７ｂに供給する清掃用給水部７ｄが設けられている。
廃液受け部７ｂの材質は、特に限定されるものではないが、例えばガラス、ホーロー、陶磁器、プラスチック、金属等が挙げられる。
【００２７】
廃液受け部７ｂには、歯科ユニットにて歯科の診療を受ける患者の口から吐き出されたうがい水や診療に使用した後の汚水等が流される。そして、廃液受け部７ｂに流されたうがい水や汚水等を洗浄するために、廃液受け部７ｂに対して、清掃用給水部７ｄから水道水が供給される。
【００２８】
ここで、通常、水道水にはカルシウムやマグネシウム等の無機成分が含まれている。そして、廃液受け部７ｂに水道水を流した後、廃液受け部７ｂの表面に付いた水道水が蒸発乾燥した場合には、水道水中の無機成分が凝縮され、白色の汚れとなって廃液受け部７ｂの表面に強固に付着するおそれがある。
また、廃液受け部７ｂに無機成分が汚れとして付着した後、廃液受け部７ｂに再度水道水を流した場合には、この汚れ部分に水道水が溜まりやすくなる。この結果、廃液受け部７ｂへの水道水の供給と廃液受け部７ｂの乾燥とが繰り返されることで、廃液受け部７ｂの表面に付着する汚れが大きく成長しやすい。
【００２９】
特に、廃液受け部７ｂがガラス製の場合、ガラスを構成するＳｉＯ２は、水道水に含まれるカルシウムやマグネシウムの酸化物、水酸化物および炭酸塩等との結合力が強いため、廃液受け部７ｂにこれらの汚れが付着した場合には、容易に取り除くことが困難である。
そして、廃液受け部７ｂに水道水の無機成分に由来する汚れが付着した場合、廃液受け部７ｂの見栄えが悪くなり、また、衛生的にも好ましくない。
【００３０】
そこで、本実施形態では、上述した撥水剤を用いて廃液受け部７ｂの表面に撥水コーティング膜を形成し、廃液受け部７ｂの表面に、水道水の液滴の残存そのものを抑制し、また水道水の液滴が残った場合でも、水道水に含まれる無機成分等に由来する汚れが付着することを抑制している。
続いて、上述した撥水剤を用いて、廃液受け部７ｂの表面に撥水コーティング膜を形成する手順（撥水コーティング方法）について説明する。図３は、本実施形態の撥水コーティング膜の形成手順を示したフローチャートである。
【００３１】
（撥水コーティング膜の形成）
廃液受け部７ｂ（図２参照）の表面に撥水コーティング膜を形成する際には、まず、廃液受け部７ｂの表面に付着している汚れや洗剤、油分等を予め除去することが好ましい（ステップ１０１）。廃液受け部７ｂの表面に汚れ等が付着している場合、撥水剤が廃液受け部７ｂの表面に付き難くなり、コーティング膜が形成され難くなる場合がある。廃液受け部７ｂの表面に付着した汚れ等を除去する方法としては、例えば布等で廃液受け部７ｂの表面を拭うことが挙げられる。
【００３２】
続いて、上述したスプレー容器１０（図１参照）を用いて廃液受け部７ｂに撥水剤を噴霧することで、廃液受け部７ｂの表面に撥水剤を塗布する（ステップ１０２）。撥水剤の塗布量は、廃液受け部７ｂの大きさや撥水剤の粘度等によって異なるが、廃液受け部７ｂの表面全体に撥水剤が行きわたるように塗布することが好ましい。
本実施形態では、スプレー容器１０を用いて撥水剤を廃液受け部７ｂに塗布するため、例えば刷毛等を用いて撥水剤を塗布するような場合と比較して、廃液受け部７ｂに対する撥水剤の塗布を容易に行うことが可能になる。また、スプレー容器１０を用いて撥水剤を塗布することで、廃液受け部７ｂに対して過剰な撥水剤を塗布することが抑制でき、廃液受け部７ｂに対する撥水剤の塗布量にムラが生じることを抑制できる。
【００３３】
続いて、撥水剤を塗布した廃液受け部７ｂに対して、清掃用給水部７ｄ（図２参照）等により水を供給して流す（ステップ１０３）。これにより、塗布された撥水剤が廃液受け部７ｂの表面に満遍なく行きわたるようになる。
【００３４】
続いて、例えばスポンジ等で廃液受け部７ｂの表面を擦ることで、廃液受け部７ｂの表面に残存した撥水剤を泡立たせながら廃液受け部７ｂの表面に広げ延ばす（ステップ１０４）。これにより、撥水剤に含まれる界面活性剤の効果により廃液受け部７ｂの表面に存在する一般的な油脂汚れ等を除去することが可能になるとともに、撥水剤を廃液受け部７ｂにムラなく広げることが可能になる。なお、ステップ１０４は必ずしも行う必要はないが、ムラの少ないコーティング膜を形成し、また撥水効果を長期間維持させるためには、ステップ１０４を行うことが好ましい。また、ステップ１０４は、上述したステップ１０３の前に行ってもよいし、ステップ１０３と同時すなわち廃液受け部７ｂに水を流しながら行ってもよい。
その後、例えば撥水剤が塗布された廃液受け部７ｂを放置することにより、廃液受け部７ｂの表面を乾燥させる（ステップ１０５）。
以上より、廃液受け部７ｂの表面に撥水性のコーティング膜が形成される。
【００３５】
なお、本実施形態で形成される撥水性のコーティング膜による撥水効果は、時間の経過により徐々に減衰していくため、廃液受け部７ｂでの汚れの付着を継続的に抑制するためには、上述した手順により廃液受け部７ｂに対して撥水剤を定期的に塗布することが好ましい。
撥水剤を塗布する頻度は、廃液受け部７ｂの使用頻度や環境、撥水剤の成分等によって異なるが、例えば１週間に１度程度の頻度で定期的に塗布することで、廃液受け部７ｂでの撥水効果を継続して維持することが可能になる。
【００３６】
このように、本実施形態では、廃液受け部７ｂに対して撥水コーティング膜を形成することで、清掃用給水部７ｄ等により廃液受け部７ｂに対して水道水を供給した場合に、撥水コーティング膜により水道水が弾かれるようになる。これにより、廃液受け部７ｂの表面に水道水が溜まることが抑制され、水道水に含まれるカルシウムやマグネシウム等の無機成分に由来する汚れが廃液受け部７ｂに付着することが抑制される。
さらに、上述したように、本実施形態の撥水剤には界面活性剤が含まれている。この結果、うがい水や汚水に含まれる血液等の汚れが、界面活性剤により、廃液受け部７ｂに形成されたコーティング膜に密着することが抑制される。これにより、廃液受け部７ｂに血液等の汚れが付いた場合であっても、廃液受け部７ｂの表面を布等で拭く作業によって、容易に汚れを取り除くことができる。
【００３７】
以上説明したように、本実施形態では、上述した撥水剤を用いて廃液受け部７ｂの表面に撥水性のコーティング膜を形成することで、廃液受け部７ｂに汚れが付着することを抑制できる。この結果、本構成を採用しない場合と比較して、廃液受け部７ｂを清潔な状態に保つことが可能になる。
また、廃液受け部７ｂに汚れが付着することを抑制できることで、本構成を採用しない場合と比較して、廃液受け部７ｂの見栄えが悪化することを抑制できる。
【符号の説明】
【００３８】
１…歯科用診療装置、７…供給装置、７ｂ…廃液受け部、１０…スプレー容器、１１…容器本体部、１２…吹き出し口
【図１】
2015089495.tif 000003
【図２】
2015089495.tif 000004
【図３】
2015089495.tif 000005